(57)【要約】【課題】従来のフォトリソ法を用いることなく、また、強酸などを用いたウエットエッチング処理を必要とせず、簡易な方法で様々な対象基材に、高精細で、かつエッチング耐性に優れたマスキングを形成することができるサンドブラスト用インクジェットマスク形成インクと、それを用いた凹凸画像形成方法及びそれにより得られる凹凸画像を提供する。【解決手段】重量平均分子量が１００００以上、５００００未満のアルカリ可溶性硬化型樹脂を固形分として５質量％以上含有することを特徴とするサンドブラスト用インクジェットマスク形成インク。【選択図】なし【特許請求の範囲】
【請求項１】
重量平均分子量が１００００以上、５００００未満のアルカリ可溶性硬化型樹脂を固形分として５質量％以上含有することを特徴とするサンドブラスト用インクジェットマスク形成インク。
【請求項２】
インク不溶性樹脂分散物を、固形分として５質量％以上、３０質量％未満含有することを特徴とする請求項１に記載のサンドブラスト用インクジェットマスク形成インク。
【請求項３】
対象基材にインクジェット法により請求項１または２に記載のサンドブラスト用インクジェットマスク形成インクを付与して、任意のマスク部を形成する工程１と、該マスク部を形成した後の対象基材にサンドブラスト処理を施し、非マスク部の少なくとも一部を切削する工程２とを含むことを特徴とする凹凸画像形成方法。
【請求項４】
前記マスク部の乾燥膜厚が、５μｍ以上、５０μｍ未満の膜厚になるように、前記サンドブラスト用インクジェットマスク形成インクを付与することを特徴とする請求項３に記載の凹凸画像形成方法。
【請求項５】
前記マスク部を形成する工程１は、同一または異なる組成の前記サンドブラスト用インクジェットマスク形成インクを、基材上の同一領域上に、複数回に分けて重ねて付与することを特徴とする請求項３または４に記載の凹凸画像形成方法。
【請求項６】
前記マスク部を形成する工程１と、前記非マスク部の少なくとも一部を切削する工程２との間に、マスク硬化処理工程３を有することを特徴とする請求項３〜５のいずれか１項に記載の凹凸画像形成方法。
【請求項７】
前記非マスク部の少なくとも一部を切削する工程２の後に、アルカリ溶液でマスク部を除去する工程４を有することを特徴とする請求項３〜６のいずれか１項に記載の凹凸画像形成方法。
【請求項８】
前記対象基材が、支持基材上にコーティング層を有していることを特徴とする請求項３〜７のいずれか１項に記載の凹凸画像形成方法。
【請求項９】
前記対象基材が、非平面であることを特徴とする請求項３〜８のいずれか１項に記載の凹凸画像形成方法。
【請求項１０】
請求項３〜９のいずれか１項に記載の凹凸画像形成方法で作製したことを特徴とする凹凸画像。
【発明の詳細な説明】
【技術分野】
【０００１】
本発明は、サンドブラスト法により対象基材を切削し、凹凸画像を形成する凹凸画像形成方法に関するものであり、詳しくは、インクジェット方式により対象基材上に直接マスク形成インクを任意のパターン状に付与することでマスクを形成するのに用いるサンドブラスト用インクジェットマスク形成インクと、それを用いた凹凸画像形成方法と、それにより得られる凹凸画像に関するものである。
【背景技術】
【０００２】
従来より、様々な基材にパターンを形成する方法として、基材に感光性フォトレジスト材料を付与し、光学的マスクを介して露光、現像処理することで、レジストパターンを形成し、その後、種々のエッチング処理を行い、更に必要に応じてレジストを除去する方法が知られている。
【０００３】
また、基材を切削することで凹凸画像を形成する方法として、上記の方法で基材上にマスクを形成した後、サンドブラスト法を用いることが知られている。このサンドブラスト法は、強酸などを使うウエットエッチング方式に比較し、簡易で、かつ環境面において優れた特徴を備えている。
【０００４】
しかしながら、上述の様な従来方法では、一部分をマスク化するため、レジスト材料を基材全面に付与する必要があり、材料の経済性が悪く、製造コストを上げる要因となっている。また、専用のマスクを必要とし、加えて専用の露光装置やフォトレジスト現像装置が必要であり、これらも製造コストを上げる要因となっている。
【０００５】
上述の様な課題に対し、近年、インクジェットインクを用いてマスクを形成する方法が検討されている。例えば、フォトレジストは用いるものの、従来の露光マスクを使用せず、レジスト上にインクジェット法により、遮光性マスクインク材料をパターン状に付与する方法が開示されている（例えば、特許文献１参照。）。しかしながら、特許文献１に記載の方法はフォトレジスト材料を使用しており、そのフォトレジスト材料のコスト及び、露光及び現像装置を必要とする方法であり、十分な経済性を得るには至っていないのが現状である。また、この方法は露光により硬化し、現像後に像として残留した凹凸形状の硬化レジスト部を印刷刷版に使用する方法に限定されたものであり、ガラス、金属など種々の材料表面に所望の凹凸構造を形成することを目的とした方法には、利用できない。
【０００６】
一方、太陽電池の製造方法の１つとして、半導体基盤上に凸凹構造を形成するために、インクジェット方式によりマスキングした後、ウエットエッチング処理を行い、凸凹構造を形成する方法が開示されている（例えば、特許文献２参照。）。しかしながら、特許文献２に記載の方法では、確かに、専用の露光及び現像装置を必要としないものの、エッチング処理およびマスク除去工程での強酸の使用が必要条件であり、環境面あるいは安全性面から課題を抱えているのが現状である。
【特許文献１】特開２００５−１３４５４１号公報
【特許文献２】特開２００４−１３４４９４号公報
【発明の開示】
【発明が解決しようとする課題】
【０００７】
本発明は、上記課題に鑑みなされたものであり、その目的は、従来のフォトリソ法を用いることなく、また、強酸などを用いたウエットエッチング処理を必要とせず、簡易な方法で様々な対象基材に、高精細で、かつエッチング耐性に優れたマスキングを形成することができるサンドブラスト用インクジェットマスク形成インクと、それを用いた凹凸画像形成方法及びそれにより得られる凹凸画像を提供することにある。
【課題を解決するための手段】
【０００８】
本発明の上記目的は、以下の構成により達成される。
【０００９】
１．重量平均分子量が１００００以上、５００００未満のアルカリ可溶性硬化型樹脂を固形分として５質量％以上含有することを特徴とするサンドブラスト用インクジェットマスク形成インク。
【００１０】
２．インク不溶性樹脂分散物を、固形分として５質量％以上、３０質量％未満含有することを特徴とする前記１に記載のサンドブラスト用インクジェットマスク形成インク。
【００１１】
３．対象基材にインクジェット法により前記１または２に記載のサンドブラスト用インクジェットマスク形成インクを付与して、任意のマスク部を形成する工程１と、該マスク部を形成した後の対象基材にサンドブラスト処理を施し、非マスク部の少なくとも一部を切削する工程２とを含むことを特徴とする凹凸画像形成方法。
【００１２】
４．前記マスク部の乾燥膜厚が、５μｍ以上、５０μｍ未満の膜厚になるように、前記サンドブラスト用インクジェットマスク形成インクを付与することを特徴とする前記３に記載の凹凸画像形成方法。
【００１３】
５．前記マスク部を形成する工程１は、同一または異なる組成の前記サンドブラスト用インクジェットマスク形成インクを、基材上の同一領域上に、複数回に分けて重ねて付与することを特徴とする前記３または４に記載の凹凸画像形成方法。
【００１４】
６．前記マスク部を形成する工程１と、前記非マスク部の少なくとも一部を切削する工程２との間に、マスク硬化処理工程３を有することを特徴とする前記３〜５のいずれか１項に記載の凹凸画像形成方法。
【００１５】
７．前記非マスク部の少なくとも一部を切削する工程２の後に、アルカリ溶液でマスク部を除去する工程４を有することを特徴とする前記３〜６のいずれか１項に記載の凹凸画像形成方法。
【００１６】
８．前記対象基材が、支持基材上にコーティング層を有していることを特徴とする前記３〜７のいずれか１項に記載の凹凸画像形成方法。
【００１７】
９．前記対象基材が、非平面であることを特徴とする前記３〜８のいずれか１項に記載の凹凸画像形成方法。
【００１８】
１０．前記３〜９のいずれか１項に記載の凹凸画像形成方法で作製したことを特徴とする凹凸画像。
【発明の効果】
【００１９】
本発明により、従来のフォトリソ法を用いることなく、また、強酸などを用いたウエットエッチング処理を必要とせず、簡易な方法で様々な対象基材に、高精細で、かつエッチング耐性に優れたマスキングを形成することができるサンドブラスト用インクジェットマスク形成インクと、それを用いた凹凸画像形成方法及びそれにより得られる凹凸画像を提供することができた。
【発明を実施するための最良の形態】
【００２０】
以下、本発明を実施するための最良の形態について詳細に説明する。
【００２１】
《サンドブラスト用インクジェットマスク形成インク》
はじめに、本発明のサンドブラスト用インクジェットマスク形成インク（以下、単にマスク形成インクともいう）について説明する。
【００２２】
（アルカリ可溶性硬化型樹脂）
一般的に、マスク形成用に用いられるインクとしては、マスクを形成するための固形成分が必須要件であるが、この固形成分には、十分なエッチング耐性と、アルカリ除去性とを兼ね備えていることが求められる。更には、マスク形成用インクに添加した際、インクジェット記録装置より安定に射出できることが求められる。本発明者らは、種々のポリマーバインダーを検討した結果、重量平均分子量が１００００以上、５００００未満のアルカリ可溶性硬化型樹脂（以下、単に樹脂ともいう）を、固形分として５質量％以上含有したマスク形成インクにより、従来広く適用されてきたフォトリソ法を用いることなく、また、強酸などを用いたウエットエッチング処理を必要とせず、簡易な方法で様々な対象基材に、高精細で、かつエッチング耐性に優れたマスキングを形成することができるサンドブラスト用インクジェットマスク形成インクを実現できることを見出し、本発明に至った次第である。本発明に係るアルカリ可溶性硬化型樹脂の含有量としては、更には５質量％以上、５０質量％以下であることが好ましい。
【００２３】
後述するが、エッチング耐性は、形成するマスク部の乾燥膜厚に依存するので、同一領域に重ね打ちなどで所望の膜厚を得ることで、エッチング耐性は向上するものであり、アルカリ可溶性硬化型樹脂の重量平均分子量が１００００以上であれば、十分なエッチング耐性を得ることができ、また、重量平均分子量が５００００未満であれば、インクジェット記録装置から安定した射出をすることができる。
【００２４】
また、本発明に係るアルカリ可溶性硬化型樹脂は硬化性を有していることを特徴とする。本発明でいう硬化性とは、基材にマスク形成インクが付与された後に、加熱あるいは電子線照射、架橋剤の付与などにより硬化するものである。
【００２５】
例えば、以下に示す硬化性樹脂を用いることができる。
【００２６】
１）樹脂中に酸性基としてカルボキシル基または、スルホン酸基を有しており、かつ、この酸性基の一部もしくは全部が、揮発性塩基で中和されているもの。このタイプの樹脂は、基材上で加熱により乾燥されると塩基が揮発し、その結果、樹脂が硬化する。また、この樹脂は、カルボジイミド、オキサゾリン化合物などの縮合剤や、多価金属イオンを付与することで硬化することができる。
【００２７】
２）樹脂中に、重合性不飽和結合基を有する樹脂。このタイプの樹脂は、熱分解性のラジカル開始剤や、光重合性開始剤を共存させ、加熱、あるいは光照射によりラジカルを発生させ、樹脂の重合性不飽和結合基を重合することで硬化することができる。
【００２８】
本発明においては、特に、１）の樹脂中に酸性基としてカルボキシル基または、スルホン酸基を有しており、かつ、この酸性基の一部もしくは全部が、揮発性塩基で中和されているタイプは、加熱乾燥という簡易なプロセスだけで硬化が進行するので好ましい。
【００２９】
また、本発明でいうアルカリ可溶性樹脂とは、例えば、温度が２５℃でｐＨが８〜１２の水溶液中で、樹脂の９５％以上が溶解する特性を備えた樹脂であると定義する。
【００３０】
本発明に係るアルカリ可溶性硬化型樹脂としては、特に、上記特性を備えた樹脂であれば特に制限はないが、アルカリ可溶部としてカルボキシル基、スルフォン酸基やフェノール性基などの塩生成基を含むポリアクリル樹脂、ポリスチレン−アクリル系樹脂、ポリアクリロニトリル−アクリル系樹脂、酢酸ビニル−アクリル系樹脂、ポリウレタン樹脂、ポリアミド樹脂、ポリエステル樹脂等から選択することが好ましい。その中でも、ポリアクリル樹脂、ポリスチレン−アクリル系樹脂、ポリアクリロニトリル−アクリル系樹脂、酢酸ビニル−アクリル系樹脂は、モノマーの選択幅が広く、種々の樹脂設計ができる点で好ましい。
【００３１】
また、本発明に係るアルカリ可溶性硬化型樹脂として、疎水性モノマーと親水性モノマーを含有する樹脂も用いることができる。疎水性モノマーとしては、例えば、アクリル酸エステル（例えば、アクリル酸ｎ−ブチル、アクリル酸２−エチルヘキシル、アクリル酸２−ヒドロキシエチル等）、メタクリル酸エステル（例えば、メタクリル酸エチル、メタクリル酸ブチル、メタクリル酸グリシジル等）、スチレン等が挙げられる。親水性モノマーとしては、アクリル酸、メタクリル酸、アクリルアミド等が挙げられ、アクリル酸のような酸性基を有するものは、重合後に塩基で中和したものを好ましく用いることができる。
【００３２】
本発明に係るアルカリ可溶性硬化型樹脂の分子量としては、重量平均分子量で１００００以上、５００００未満であることを特徴とするが、好ましくは１００００以上、３００００未満である。また、発明に係るアルカリ可溶性硬化型樹脂のガラス転移点（Ｔｇ）としては、−３０℃〜１００℃程度のものを用いることができ、好ましくは−１０℃〜８０℃程度のものである。また、酸価としては、９０〜２００程度のものを好ましく用いることができる。
【００３３】
本発明に係るアルカリ可溶性硬化型樹脂を調製するための重合方法としては、溶液重合を用いることが好ましく、重合後に樹脂の酸性モノマー由来の酸性基は部分的、あるいは完全に塩基成分で中和することが好ましい。この場合、中和塩基としては、アルカリ金属含有塩基、例えば、水酸化ナトリウム、水酸化カリウム等や、アミン類（アンモニア、アルカノールアミン、アルキルアミン等を用いることができる）を用いることができる。特に、沸点が２００℃未満のアミン類で中和することが、乾燥処理により本発明に係る樹脂を適切に硬化させることができ、耐エッチング性が向上する観点から好ましい。
【００３４】
本発明に係る重量平均分子量が１００００以上、５００００未満のアルカリ可溶性硬化型樹脂のインク中への添加量としては、前述の様に固形分として５質量％以上であることを特徴として、好ましくは５質量％以上、５０質量％未満である。インク中への本発明に係る樹脂の含有量が５％以上であれば、十分な耐エッチング性を得ることができ、５０％以下であれば、インクジェット記録ヘッドからの安定した射出性を確保することができる。
【００３５】
（インク不溶性樹脂）
本発明のサンドブラスト用インクジェットマスク形成インクには、本発明に係るアルカリ可溶性硬化型樹脂と共に、インク不溶性樹脂分散物を固形分として５質量％以上、３０％未満含有することが、射出安定性を保ちつつ耐エッチング性を向上することができる観点から好ましい。
【００３６】
インク不溶性樹脂分散物は分散状態にあり、インク物性への影響がアルカリ可溶性硬化型樹脂に比べてはるかに低く、かつインクに可溶する必要がないので、高いエッチング耐性を備えたマスクを形成することができる樹脂を選択することができる。インク不溶性樹脂分散物は、マスク形成し、乾燥した後のアルカリ処理などで除去しにくいが、本発明に係るアルカリ可溶性硬化型樹脂と併用することで、除去が可能となる。耐エッチング性向上には、５質量％以上の添加が必要であり、また、３０％未満であれば、十分な除去性を得ることができる。
【００３７】
本発明でいうインク不溶性樹脂とは、インクの構成材料、例えば、水や水溶性有機溶媒等の液状構成物に対する溶解度が、２５℃で５質量％以下の樹脂をいう。
【００３８】
本発明に係るインク不溶性樹脂分散物としては、上記特性を備えた樹脂であれば特に制限はないが、例えば、ポリアクリル樹脂、ポリスチレン−アクリル系樹脂、ポリアクリロニトリル−アクリル系樹脂、酢酸ビニル−アクリル系樹脂、ポリウレタン樹脂、ポリアミド樹脂、ポリエステル樹脂、ポリオレフィン樹脂等から選択することができ、特に、エッチング耐性向上の観点から、ポリウレタン樹脂、ポリアミド樹脂、ポリエステル樹脂、ポリオレフィン樹脂を好ましく用いることができる。
【００３９】
本発明に係るインク不溶性樹脂の分子量としては、重量平均分子量で５００００以上、３０００００未満のものが好ましく、インク不溶性樹脂のＴｇとしては５０℃〜２００℃程度のものを用いることができる。また、分散状態でのインク不溶性樹脂粒子の平均粒子径としては、２０ｎｍ〜５００ｎｍのものを用いることができる。
【００４０】
本発明のサンドブラスト用インクジェットマスク形成インクには、上記アルカリ可溶性硬化型樹脂、インク不溶性樹脂の他に、水、水溶性有機溶剤、界面活性剤、色材等を、適宜添加することができる。
【００４１】
（水溶性有機溶剤）
本発明のマスク形成インクに適用可能な水溶性有機溶剤としては、比較的低表面張力の有機溶剤であるグリコールエーテル類や、１，２−アルカンジオール類を用いることが、樹脂基板などの低表面エネルギー材料にも高精細に印字ができる観点から好ましい。
【００４２】
具体的には、グリコールエーテル類としては、例えば、エチレングリコールモノエチルエーテル、エチレングリコールモノブチルエーテル、ジエチレングリコールモノエチルエーテル、ジエチレングリコールモノブチルエーテル、トリエチレングリコールモノブチルエーテル、プロピレングリコールモノプロピルエーテル、ジプロピレングリコールモノメチルエーテル、トリプロピレングリコールモノメチルエーテル等が挙げられる。
【００４３】
また、１，２−アルカンジオール類としては、例えば、１，２−ブタンジオール、１，２−ペンタンジオール、１，２−ヘキサンジオール、１，２−ヘプタンジオール等が挙げられる。
【００４４】
本発明のマスク形成インクにおいては、グリコールエーテル類もしくは１，２−アルカンジオール類から選ばれる水溶性有機溶剤を、１０質量％以上、３０質量％未満含有することが好ましい。
【００４５】
本発明のインクには、グリコールエーテル類もしくは１，２−アルカンジオール類以外にも、各種水溶性有機溶剤を添加することができる。
【００４６】
好ましく用いられる水溶性有機溶剤の例としては、アルコール類（例えば、メタノール、エタノール、プロパノール、イソプロパノール、ブタノール、イソブタノール、ｓｅｃ−ブタノール、ｔ−ブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド）等が挙げられる。
【００４７】
（界面活性剤）
本発明マスク形成インクには、シリコーン系界面活性剤もしくはフッ素系界面活性剤を好ましく用いることができる。シリコーン系界面活性剤もしくはフッ素系界面活性剤を含有させることにより、様々な記録材料に対する所望とする濡れ性を得ることができる点で好ましい。
【００４８】
シリコーン系界面活性剤としては、好ましくはポリエーテル変性ポリシロキサン化合物であり、例えば、信越化学工業製のＫＦ−３５１Ａ、ＫＦ−６４２やビッグケミー製のＢＹＫ３４７、ＢＹＫ３４８などが挙げられる。
【００４９】
フッ素系界面活性剤は、通常の界面活性剤の疎水性基の炭素に結合した水素原子の代わりに、その一部または全部をフッ素原子で置換したものを意味する。この中でも、分子内にパーフルオロアルキル基を有するフッ素系界面活性剤が好ましい。
【００５０】
フッ素系界面活性剤としては、ある種のものは大日本インキ化学工業社からメガファック（Ｍｅｇａｆａｃ）Ｆなる商品名で、旭硝子社からサーフロン（Ｓｕｒｆｌｏｎ）なる商品名で、ミネソタ・マイニング・アンド・マニファクチュアリング・カンパニー社からフルオラッド（Ｆｌｕｏｒａｄ）ＦＣなる商品名で、インペリアル・ケミカル・インダストリー社からモンフロール（Ｍｏｎｆｌｏｒ）なる商品名で、イー・アイ・デュポン・ネメラス・アンド・カンパニー社からゾニルス（Ｚｏｎｙｌｓ）なる商品名で、またファルベベルケ・ヘキスト社からリコベット（Ｌｉｃｏｗｅｔ）ＶＰＦなる商品名で、それぞれ市販されている。
【００５１】
また、非イオン性フッ素系界面活性剤としては、例えば、大日本インキ社製のメガファックス１４４Ｄ、旭硝子社製のサーフロンＳ−１４１、同１４５等を挙げることができ、また、両性フッ素系界面活性剤としては、例えば、旭硝子社製のサーフロンＳ−１３１、同１３２等を挙げることができる。
【００５２】
（色剤）
本発明においては、形成したマスク部の仕上がりを目視で確認できる目的から、色剤を添加して着色することができる。この場合、インクに添加する色材としては、染料でも顔料でもよいが、インクへの溶解性がよい染料を用いることがより好ましい。染料としては、インクを構成する水、水溶性有機溶剤等の組成に応じて、酸性染料、直接染料から選択することができる。また、サンドブラスト後もマスクを残す用途において、マスク部を着色することが望ましい場合には、顔料を用いることが好ましい。
【００５３】
本発明のマスク形成インクは、インクジェット記録ヘッドから安定して射出できるように、インク物性を調整することが望ましい。インクジェット記録ヘッドの構造にもよるが、インクの粘度としては１〜５０ｍＰａ・ｓの範囲であることが好ましく、また、表面張力としては、２５〜５０ｍＮ／ｍに調整することが好ましい。
【００５４】
《凹凸画像形成方法》
本発明の凹凸画像形成方法においては、少なくとも
１）対象基材にインクジェット法により、本発明のサンドブラスト用インクジェットマスク形成インクを付与して、任意のマスク部を形成する工程１と、
２）マスク部を形成した後の対象基材にサンドブラスト処理を施し、非マスク部の少なくとも一部を切削する工程２
とから構成されていることを特徴とする。
【００５５】
本発明のサンドブラスト用インクジェットマスク形成インクを対象基材に付与するインクジェット記録ヘッドとしては、ピエゾ型、サーマル型、コンティニュアス型から選ぶことが好ましい。特に、ピエゾ型を選択することが、本発明のインクを安定に射出することができ好ましい。ピエゾ型多ノズルタイプは、高速に所望のマスク厚を得るのに好ましく、この場合、インクジェット記録ヘッドの解像度は、作製する画像に応じて選択でき、９０〜７２０ｄｐｉの範囲で選択することが好ましい。射出するインク液滴量も、作製する画像に応じて選択でき、１〜１００ｐｌの範囲で選択することができる。各ノズルの射出周波数としては、１〜２０ｋＨｚの範囲で選択することが、インクを安定に射出でき好ましい。
【００５６】
マスク形成では、インクジェット記録ヘッドが、対象基材上を往復スキャンして全領域に印字するスキャン方式印字でも、対象基材幅の固定されたインクジェット記録ヘッドを用いる１パス方式のいずれを用いてもよいが、高精彩なマスク形成をする場合には、スキャン方式が好ましい。
【００５７】
マスク形成に本発明の凹凸画像形成方法を適用することにより、マスク線幅として数μｍから数十μｍの細線を高精度に形成することができる。
【００５８】
更には、マスク形成時に、対象基材を加熱しながら行うことで、より狭い細線を精細に形成することができるため好ましい。この際の対象基材の加熱温度としては、インクの組成により異なるが、概ね４０〜８０℃になるよう加熱することが好ましい。
【００５９】
また、本発明の凹凸画像形成方法においては、形成するマスク部の耐エッチング性を向上させる観点から、マスク部の膜厚をなるべく厚くすることが好ましい。
【００６０】
所望の厚さを有するマスク部を形成する方法としては、例えば、インク中の各樹脂固形分を増やす手段、インク付与量を増やす手段、あるいは対象基材上でのインクの過度の広がりを抑制する手段等を適用することにより、厚くすることができる。本発明において最も効果的な手段は、同一領域範囲に、同一印字パターンで複数回重ねてマスク形成用インクを付与する方法である。同一領域内に２回から３６回程度、マスク形成インクを付与することができる。この場合、線幅が広がらないように、インクの選択、加熱乾燥条件、印字速度等を最適に調整して行うことが必要である。
【００６１】
本発明の凹凸画像形成方法においては、形成するマスク部の厚みとしては、５μｍ以上、５０μｍ未満の膜厚になるようにインクを付与することが好ましい。更には、耐エッチング性及びマスク形成速度の観点から、５μｍ以上、２０μ未満の膜厚になるようにすることが好ましい。
【００６２】
また、複数のインクカートリッジを用意してマスク形成することは、マスク形成速度を高める点で好ましい。この場合、複数のインクカートリッジに装填するマスク形成インクは、同種でも異なる種類でもよい。
【００６３】
また、異なるインクカートリッジを用いる場合、樹脂濃度が異なる等、組成の異なるインクを用いたり、射出液滴量の異なるインクジェット記録ヘッドを用いてもよい。また、本発明のマスク形成インクの他に、マスク形成インク中の硬化性樹脂を硬化させる成分を含有するインクを用意し、マスク形成インク付与部に重ねて付与してもよい。
【００６４】
本発明の凹凸画像形成方法においては、マスク部を形成する工程１と、非マスク部の少なくとも一部を切削する工程２との間に、マスク硬化処理工程３を設けることが、耐エッジング性をより向上することができる点で好ましい。
【００６５】
マスク硬化処理工程３で適用しうる硬化手段としては、加熱手段、電子線照射手段、硬化剤付与手段等を、それぞれ単独あるいは併用して用いることができる。特に、加熱手段は、簡易な装置で対応できる点で好ましい、この場合、対象基材の耐熱特性によるが、５０〜２００℃の範囲で、数秒から数分の加熱処理を施すことが好ましい。
【００６６】
（対象基材）
次に、対象基材について説明する。本発明に適用可能な対象基材としては、ガラス（ソーダガラスなど加工性の良いもの）、金属（銅、アルミ、鉄など）、プラスチック（アクリル、ポリカーボネート等）、セラミック、陶器等を用いることができる。
【００６７】
また、対象基材に直接加工するのでなく、支持基材上にコーティング層を有したものを用いることも好ましい。支持基材上に設けるコーティング層としては、いわゆるディスプレイ作成用の隔壁形成用のガラスペースト、電極形成用ペースト等を用いることができる。隔壁形成用のガラスペーストとしては、低融点ガラス、骨剤等を有機バインダー樹脂中に分散したものを用いることができる。低融点ガラスとしては、融点が４００〜６００℃のものを用いることができる。骨材としては、シリカ、アルミナ、ジルコニア等が用いられる。有機バインダー樹脂としては、アクリル樹脂、エポキシ樹脂、セルロース系樹脂、ポリブタジエン等を用いることができる。熱硬化性のものも好ましく用いることもできる。電極形成用ぺーストには、電極材料として、銀、銅、亜鉛などを含有するものを用いることができる。
【００６８】
また、本発明に適用する対象基材の形状としては任意に選択でき、例えば、平面基材でもよいし、曲面基材、３次元構造体でもよい。従来のフォトリソ法は、フォトレジストの均一な付与が難しく、また、マスク露光も非常に困難であったが、本発明の凹凸画像形成方法は、曲面、３次元構造体にも適用できる点で非常に優れている。
【００６９】
（サンドブラスト処理）
本発明の凹凸画像形成方法においては、工程１にてマスク部を形成した後、対象基材にサンドブラスト処理を施して、非マスク部の少なくとも一部を切削することを特徴とする。
【００７０】
本発明でいうサンドブラスト処理とは、加工する対象基材表面に、ガラス、アルミナ、スチール、珪砂、マグネタイト等の微粉末を研磨材（これを、ブラスト材と称す）を、主にコンプレッサー等による形成した圧縮空気に上記研磨材を混ぜて吹き付け、対象基材の表面を削りとる加工方法である。
【００７１】
サンドブラストに用いるブラスト材としては、公知の上記の様な種々の材料を用い留ことができ、具体的には、ＳｉＣ、ＳｉＯ2、ガラス、Ａｌ2Ｏ3、ＺｒＯ等の２〜１００μｍ程度の微粒子が用いられる。
【００７２】
サンドブラスト処理を行う際のブラスト圧としては、加工する対象基材および切削量に応じて調整することができるが、概ね、ブラスト圧としては、１０ｋＰａ〜１００ｋＰａの範囲で選択するのが好ましい。
【００７３】
（マスク部の除去処理）
本発明の凹凸画像形成方法においては、上記の様な非マスク部の少なくとも一部を切削する工程２（サンドブラスト処理）の後に、アルカリ溶液でマスク部を除去する工程４を有することが好ましい。通常は、マスクは除去することが好ましいが、必要に応じてそのまま残してもよい。
【００７４】
本発明に係るアルカリ溶液でマスク部を除去する工程においては、アルカリ水溶液としては、ｐＨ８〜１２程度の炭酸アルカリ金属塩水溶液や水酸化アルカリ金属塩水溶液を用いることができる。アルカリ水溶液は、シャワー状にしてアルカリ可溶性硬化型樹脂を含むマスク部が除去するまで付与してもよいし、基材をアルカリ水溶液中でリンスすることで、アルカリ可溶性硬化型樹脂を含むマスク部を除去してもよい。マスク部を除去した後は、中性水、純水等で洗浄することは好ましい。
【実施例】
【００７５】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００７６】
実施例１
《アルカリ可溶性硬化型樹脂の合成》
〔アルカリ可溶性硬化型樹脂Ｒ−１の合成〕
滴下ロート、窒素導入管、還流冷却管、温度計及び攪拌装置を備えたフラスコにメチルエチルケトン１００ｇを加え、窒素バブリングしながら、７５℃に加温した。そこへ、表１に記載の各モノマーと、メチルエチルケトン５０ｇ、開始剤ＡＩＢＮ（アゾビスイソブチルニトリル）５００ｍｇの混合物を滴下ロートより３時間かけ滴下した。滴下後、更に６時間、加熱還流した。放冷後、減圧下で加熱してメチルエチルケトンを留去し、重合物残渣を得た。次いで、上記重合物残渣にイオン交換水３５０ｍｌと、モノマーとして添加したアクリル酸の１．０５倍モル相当のアンモニアを添加して上記重合物残渣を溶解し、最後にイオン交換水で調整し、アルカリ可溶性硬化型樹脂Ｒ−１を固形分濃度で２０％含有する水溶液を得た。
【００７７】
以上の様にして得られたアルカリ可溶性硬化型樹脂Ｒ−１の重量平均分子量を、下記のゲルパーミエーションクロマトグラフィーを用いて測定した結果、１００００であった。
【００７８】
測定条件は以下の通りである。
【００７９】
溶媒：      テロラヒドロフラン
カラム：    ＴＳＫｇｅｌ  Ｍｕｌｔｉｐｏｒｅ（東ソー（株）製を３本接続して使用した）
カラム温度：２５℃
試料濃度：  ０．１質量％
検出器：    ＲＩ  Ｍｏｄｅｌ  ５０４（ＧＬサイエンス社製）
ポンプ：    Ｌ６０００（日立製作所（株）製）
流量：      １．０ｍｌ／ｍｉｎ
校正曲線：  標準ポリスチレンＳＴＫ  ｓｔａｎｄａｒｄ  ポリスチレン（東ソー（株）製）Ｍｗ＝１００００００〜５００迄の１３サンプルによる校正曲線を使用した。１３サンプルは、ほぼ等間隔に用いる。
【００８０】
〔アルカリ可溶性硬化型樹脂Ｒ−２〜Ｒ−５の合成〕
上記アルカリ可溶性硬化型樹脂Ｒ−１の合成において、モノマー組成を表１に記載の様に変更し、更にメチルエチルケトンの使用量、開始剤ＡＩＢＮの添加量、反応温度を適宜変更した以外は同様にして、それぞれ重量平均分子量の異なるアルカリ可溶性硬化型樹脂Ｒ−２〜Ｒ−５を固形分濃度で２０％含有する水溶液を得た。また、表１に、上記方法に従って測定した重量平均分子量を示す。
【００８１】
【表１】
2008265224.tif 000002
【００８２】
《インク不溶性樹脂分散物Ｅｍ−１の調製》
スチレンが５８部、α−メチルスチレンが１９部、２−エチルヘキシルアクリレートが１１部及びアクリル酸が１２部からなるモノマーを、従来公知の方法に従って合成し、平均重量分子量が９５０００のインク不溶性樹脂を２０質量％含むインク不溶性樹脂分散物Ｅｍ−１を調製した。
【００８３】
《マスク形成インクの調製》
表２に記載のマスク形成インクの各構成要素を混合、調製した後、５μｍのフィルターでろ過して、マスク形成インク１〜１５を調製した。なお、表２に記載のアルカリ可溶性硬化型樹脂、インク不溶性樹脂分散物、有機溶剤、界面活性剤のそれぞれの添加量は、マスク形成インク中における固形分比率（質量％）で表示し、総量が１００質量％になるようにイオン交換水を添加して仕上げた。
【００８４】
【表２】
2008265224.tif 000003
【００８５】
なお、表２に略称で記載されている各添加剤の詳細は以下の通りであり、表２に記載の添加量の数値は、固形分としての質量％である。
【００８６】
〔色材〕
ＡＲ５２：Ｃ．Ｉ．アシッドレッド５２
〔アルカリ可溶性硬化型樹脂〕
表１に記載のアルカリ可溶性硬化型樹脂Ｒ−１〜Ｒ５
〔有機溶剤〕
ＤＥＧＢＥ：ジエチレングリコールモノブチルエーテル
ＤＥＧ：ジエチレングリコール
１，２−ＨＤ：１，２−ヘキサンジオール
〔界面活性剤〕
３５１Ａ：ＫＦ−３５１Ａ、シリコーン系界面活性剤（信越化学社製）
《凹凸画像の形成》
〔インクジェットプリント装置〕
ピエゾ型インクジェットヘッド（７２０ｄｐｉ（ｄｐｉとは、２．５４ｃｍあたりのドット数を表す）、液適量１６ｐｌ）４基を並列には位置した４色プリント可能なインクジェットプリント装置を用いてマスク画像を作成した。このインクジェットプリント装置には、基材を下方より接触式ヒーターにて任意に加温できる機構を備えており、また、インクジェットヘッド格納ポジションにインク空打ちポジションとブレードワイプ式のメンテナンスユニットを備え、任意の頻度でヘッドクリーニングができる。
【００８７】
〔マスクの形成〕
上記インクジェットプリント装置の１つのインクジェットヘッドに、上記調製した各マスク形成インクを各々装填し、下記の方法に従って、表３に記載の条件で、基材Ａまたは基材Ｂ上にマスクを形成した。
【００８８】
〈共通条件〉
印字解像度：７２０ｄｐｉ×７２０ｄｐｉ
インクジェットヘッド搬送速度：５０ｍｍ／ｓｅｃ（片方向印字）
マスク画像：線幅１００μｍ、線間隔５０μｍ（図１に記載の画像パターン）
印字時の加熱条件：印字面表面温度を６５℃に加熱
印字後の乾燥条件：印字後、７０℃の温風で乾燥
評価環境：２０℃、相対湿度５５％
また、表３に記載の各変化条件の詳細は以下の通りである。
【００８９】
〈基材〉
基材Ａ：低融点ガラス８０部、セルロース樹脂２０部からなるガラスペーストをソーダガラス上に、乾燥膜厚３０μｍになるように塗布したものを用いた。
【００９０】
基材Ｂ：低融点ガラス９０部、セルロース樹脂１０部からなるガラスペーストをソーダガラス上に、乾燥膜厚５０μｍになるように塗布したものを用いた。
【００９１】
〈硬化処理条件〉
硬化処理１：印字後、８０℃で５分間加熱
硬化処理２：印字後、１５０℃で１分間加熱
〈形成マスク厚〉
表３に記載の条件
〈マスク形成方法〉
方法１：同一箇所に５回重ね打ちをしてマスクを形成
方法２：同一箇所に３回重ね打ちをしてマスクを形成
〔サンドブラスト処理〕
各基材上に各マスクを形成した試料１〜２５について、ガラスビーズ＃６００を用いて、ブラスト圧９８ｋＰａの条件で６０秒間のサンドブラスト処理を行った。
【００９２】
〔マスク除去処理〕
上記サンドブラスト処理を行った後、各試料をｐＨ１１、液温３０℃の炭酸ナトリウム水溶液に浸漬し、２分間激しく攪拌して、マスクを除去して、凹凸画像１〜２５を作製した。
【００９３】
《評価》
上記各凹凸画像と、マスク形成後の試料、サンドブラスト処理後の試料について、下記の方法に従って、各評価を行った。
【００９４】
〔マスクの厚みの測定〕
マスク形成後の試料について、マスクの厚さをマイクロノギスで１０点測定し、その平均値を求め、これをマスクの厚みとした。
【００９５】
〔マスク描写性の評価〕
マスク形成後の試料について、光学顕微鏡を用いて、マスク部が高精細に形成されているか否かを観察し、下記の基準に従ってマスク描写性を評価した。
【００９６】
５：エッジ部まで正確に描画されており、膜厚も均一であった
４：エッジ部まで正確に描画されているが、エッジ部と中央部の膜厚に不均一さが見られた
３：エッジ部にやや丸みや線のゆがみが認められるが、実用上許容される品質である
２：形成したマスクに、明らかな細り、太り、エッジの丸みが認められ、設計品質から外れている
１：ハジキやにじみの発生が激しく、全くマスクが形成されていない
〔サンドブラスト耐性の評価〕
サンドブラスト処理後の試料及び凹凸画像について、マスクの状態を目視観察し、下記の基準に従って、サンドブラスト耐性を評価した。
【００９７】
５：マスク部は完全に残っており、凹凸画像も設計通りにできている
４：マスク部の極一部は取れているが、凹凸画像はほぼ設計通りにできている
３：マスク部が部分的に取れており、凹凸画像のマスクした部分にわずかに傷の発生は認められるが、実用上許容される品質である
２：マスク部が部分的に取れてしまい、凹凸画像のマスクした周辺部分が傷があり、実用上問題となる品質である
１：マスクがほぼ取れてしまい、凹凸画像がほとんど形成されていない
〔マスク除去性の評価〕
上記マスク除去処理を施した後の各凹凸画像試料について、マスク部の除去の有無を目視観察し、下記の基準に従ってマスク除去性を評価した。
【００９８】
５：前記マスク除去処理において、１分以内にマスクは完全に基材から除去されている
４：前記マスク除去処理で、マスクは完全に基材から除去されている
３：前記マスク除去処理でマスクはほぼ除去できたが、液の撹拌の少ない部分でわずかにマスク部の残りが認められ、更に２分間の追加処理で除去される
２：前記マスク除去処理ではマスク部が部分的に残留し、更に２分間の追加処理でも完全には除去できない
１：前記マスク除去処理ではマスクの大半が残留し、更に２分間の追加処理でもほとんど除去できない
以上により得られた各評価結果を、表３に示す。
【００９９】
【表３】
2008265224.tif 000004
【０１００】
表３に記載の結果より明らかな様に、本発明のサンドブラスト用インクジェットマスク形成用インクを用いた凹凸画像形成方法は、比較例に対し、マスク形成時のマスク描写性、サンドブラスト耐性及びマスク除去性に優れていることが分かる。
【０１０１】
すなわち、凹凸画像１〜５において、重量平均分子量が１００００以上、５００００以下のアルカリ可溶性硬化型樹脂を含有する本発明のマスク形成用インクを用いて形成した凹凸画像１〜３は、比較例である凹凸画像４、５に対し、特に、サンドブラスト耐性に優れていることが分かる。
【０１０２】
また、凹凸画像２、３、６〜１１において、アルカリ可溶性硬化型樹脂の含有量が５質量％以上の条件を満たすマスク形成用インクを用いて形成した凹凸画像２、３、７〜９、１０、１１は、比較例である凹凸画像６、１０に対し、サンドブラスト耐性に優れていることが分かる。
【０１０３】
また、凹凸画像１２〜１６において、インク不溶性樹脂分散液Ｅｍ１を添加したマスク形成用インクを用いて形成した凹凸画像１３〜１６は、凹凸画像１２に比較して、サンドブラスト耐性がより向上していることが分かる。
【０１０４】
また、凹凸画像１７〜２３において、マスクの厚さを５μｍ以上、５０μｍ以下とすることにより、除去性を大きく損なうことなく、サンドブラスト耐性がより向上していることが分かる。
【０１０５】
また、マスク形成後に硬化処理を施して形成した凹凸画像２４、２５は、凹凸画像１９に比較して、サンドブラスト耐性がより向上していることが分かる。
【図面の簡単な説明】
【０１０６】
【図１】実施例で、基材上に形成したマスクパターンを示す模式図である。
【符号の説明】
【０１０７】
１  基材
２  マスク
【図１】
2008265224.tif 000005